ТЕРМОУСТОЙЧИВАЯ ПОЛИМЕРНАЯ ДИСПЕРСИЯ, ПОЛУЧЕННАЯ ЭМУЛЬСИОННОЙ ПОЛИМЕРИЗАЦИЕЙ

1. Водная полимерная дисперсия, получаемая эмульсионной сополимеризацией мономеров сложных виниловых эфиров (а) в присутствии полностью гидролизованного поливинилового спирта (PVOH) (в), с использованием сомономеров (б),
где мономеры сложного винилового эфира (а), включают первый компонент (а1) сложный(е) эфир(ы) версатиковой кислоты и второй компонент (а2) винилацетат,
где сомономер(ы) (б) включают
2
производное (мет)акриламида (б1), общей формулы СН=СХ-СО-NHY,
2
n
где Х является водородом или метильной группой, Y является группой -(СН)-О-Z, где n является целым числом в интервале от 1 до 6, и Z является водородом или алкильной или ацильной группой, имеющей до 4 атомов углерода,
2
и производное (мет)акриламида (б2), отличное от (б1), общей формулы СН=CX-CO-NHY,
2
n
где Х является водородом или метильной группой, Y является водородом или группой -(СН)-О-Z, где n является целым числом в интервале от 1 до 6, и Z является алкильной или ацильной группой, имеющей до 4 атомов углерода,
где полностью гидролизованный поливиниловый спирт (PVOH) (в) включает смесь полностью гидролизованного Стандартного-PVOH (S-PVOH), имеющего среднюю степень гидролиза более 95 мол.%, и полностью гидролизованного модифицированного PVOH (X-PVOH), имеющего среднюю степень гидролиза в интервале более 95 мол.%,
где полимерная дисперсия включает до 3,0 мас.% сомономеров (б), из расчета общего количества мономеров.
2. Водная полимерная дисперсия по п.1, включающая до 99,5 мас.%, предпочтительно 95,0 до 99,4 мас.% мономеров сложных виниловых эфиров (а), из расчета общего количества мономеров, в частности, включающая 0,5 до 25 мас.%, предпочтительно 5 до 20 мас.%, более предпочтительно 8 до 16 мас.%, из расчета общего количества мономеров, компонента (а1), где компонент (а1) предпочтительно является сложным эфиром версатиковой кислоты, имеющем 9 до 11 атомов углерода, наиболее предпочтительно 9 или 10 атомов углерода.
3. Водная полимерная дисперсия по п.1, включающая от 0,6 до 3,0 мас.% сомономеров (б), из расчета общего количества мономеров, в частности, включающая от 0,2 до менее чем 1,00 мас.%, из расчета общего количества мономеров, сомономера (б1).
4. Водная полимерная дисперсия по п.1, где сомономер (б2) включает (мет)акриламид, в частности акриламид.
5. Водная полимерная дисперсия по п.1 или 3, где сомономер (б1) включает N-метилолакриламид (NMA).
6. Водная полимерная дисперсия по п.1, где никакой частично гидролизованный PVOH, имеющий среднюю степень гидролиза до 95 мол.%, не присутствует и/или где никакой частично гидролизованный X-PVOH, имеющий степень гидролиза до 98,00 мол.% не присутствует.
7. Водная полимерная дисперсия по п.1, где полностью гидролизованный поливиниловый спирт (PVOH) (в) присутствует в количестве от 4 до 10 мас.%, предпочтительно от 6 до 9 мас.%, из расчета общего количества мономеров.
8. Водная полимерная дисперсия по п.1, где X-PVOH включает этиленмодифицированный PVOH (E-PVOH), где содержание этилена находится предпочтительно в интервале от 2 до 9 мол.%.
9. Водная полимерная дисперсия по п.1, где S-PVOH имеет среднюю степень гидролиза в интервале от 95,1 до 99,96 мол.% и/или где X-PVOH имеет среднюю степень гидролиза в интервале от 98,04 до 99,96, в частности от 98,1 до 99.6 мол.%.
10. Водная полимерная дисперсия по п.1, дополнительно включающая до 2 мас.%, в частности 0,1 до 1,5 мас.%, из расчета общего количества мономеров, поверхностно-активного вещества или эмульгатора.
11. Водная полимерная дисперсия по п.1, где водная полимерная дисперсия имеет содержание сухого остатка в интервале от 40 до 60 мас.%, предпочтительно в интервале от 45 до 55 мас.%.
12. Композиция адгезива, включающая водную полимерную дисперсию по любому из пп.1-11, дополнительно включающая на 100 мас.ч. водной полимерной дисперсии одного или более следующих ингредиентов:
до 5 мас.ч., предпочтительно от 1 до 4 мас.ч., коалесцирующего агента (г), и/или
от 0,05 до 5 мас.ч., предпочтительно от 0,5 до 4,0, в частности от 1,5 до 3,5 мас.ч. кислотного катализатора (д), и/или
до 6 мас.ч., предпочтительно от 1 до 4 пост-полимеризационно добавленного PVOH (е), отличного от PVOH (в), и/или
до 5 мас.ч., предпочтительно от 1 до 3 модификатора вязкости (ж) и/или
до 10 мас.ч., предпочтительно от 2 до 6, мочевины (з).
13. Композиция адгезива по п.12, в которой кислотным катализатором (д) является водорастворимая соль металла, предпочтительно выбранная из группы, состоящей из хлорида алюминия, нитрата алюминия, сульфата алюминия или паратолуолсульфокислоты.
14. Применение водной полимерной дисперсии по любому из пп.1-11 для обеспечения композиции адгезива водоустойчивости, измеренной как величина D3/3 и величина D4/5 клея для древесины в соответствии с DIN EN 204/205, по меньшей мере, 4 Н/мм каждая и/или для обеспечения композиции адгезива термоустойчивости, измеренной как величина WATT 91 клея для древесины в соответствии с DIN EN 14257, по меньшей мере, 6 Н/мм, и/или для обеспечения композиции адгезива длительной способности или пригодности к переработке, по меньшей мере, 3 месяца.
15. Применение водной полимерной дисперсии по любому из пп.1-11 или композиции адгезива по п.12 или 13 в одном или более из следующих применений:
а)как адгезива для деревообработки или как клея для древесины
б) как адгезива для бумаги и упаковки, в частности для герметизации контейнеров, переплетения книг, изготовления пакетов, ламинирование картона,
в) как адгезива для паркета,
г) в связующих для покрытий,
д) в связующих для древесноволокнистых плит, материала из кожаных волокон, материала из стеклянных и минеральных волокон,
е) в связующих для изоляционных материалов из бумажных, пластиковых, стеклянных или минеральных волокон,
ж) в связующих для цемента и гипса,
з) в связующих для текстильных и нетканых материалов или в текстильных покрытиях.
16. Способ получения водной полимерной дисперсии по любому из пп.1-11, включающий эмульсионную сополимеризацию мономеров сложного винилового эфира (а) в присутствии полностью гидролизованного поливинилового спирта (PVOH) (в), с использованием сомономеров (б),
где мономеры сложного винилового эфира (а), включают первый компонент (а1) сложный(е) эфир(ы) версатиковой кислоты и второй компонент (а2) винилацетат,
где сомономер(ы) (б) включают N-алкилолакриламид (б1) и (мет)акриламид (б2),
где полностью гидролизованный поливиниловый спирт (PVOH) (в) включает смесь полностью гидролизованного Стандартного-PVOH (S-PVOH), имеющего среднюю степень гидролиза более 95 мас.%, и полностью гидролизованного модифицированного PVOH (X-PVOH), имеющего среднюю степень гидролиза более 95 мол.%, предпочтительно от 98,04 мол.% до 99,96 мол.%,
где полимеризацию необязательно проводят в присутствии
одного или более окисляющего(их) агента(ов) (и), выбранного из группы, включающей пероксиды, и/или
одного или более восстанавливающего(их) агента(ов) (к), выбранного из группы, включающей винную кислоту, аскорбиновую кислоту, муравьиную кислоту, эриторбат натрия или их смеси.
17. Способ по п.16, включающий стадии способа (Р1) начала инициирования, (Р2) задержку мономера и (Р3) завершение конверсии, где
(Р1) полимеризацию начинают при рН в интервале от 2 до 8, предпочтительно в интервале от 3 до 6, предпочтительно при температуре менее 60°С,
(Р2) полимеризацию продолжают при
1) по меньшей мере, одной задержке мономера, где мономер(ы) (а) и/или (б) задерживают, предпочтительно конверсия первоначально загруженных мономера(ов) составляет, по меньшей мере, 50%, предпочтительно, по меньшей мере, 80% до начала загрузки отложенного(ых) мономера(ов),
2) необязательно задержке PVOH (в),
(Р3) полимеризацию завершают добавлением окислителя и/или восстанавливающего агента(ов),
(Р4) остаточный мономер превращают пост-полимеризационной стадией, при добавлении другого окислителя, такого как t-бутилгидропероксид, и другого восстанавливающего агента.
18. Способ по п.16 или 17, где пероксид водорода используют в качестве окислителя, который добавляют непрерывно, избегая любого первоначального впрыска, во время стадий (Р1) до (Р3).
19. Способ по п.16, где менее 25 мас.%, предпочтительно менее 15 мас.% мономеров, из расчета общего количества мономеров, первоначально загружают в реактор до начала стадии (Р1), и где  первоначально загруженные мономеры содержат только мономеры сложного винилового эфира (а), предпочтительно только мономерный компонент (а2), где общее количество мономеров (б) задерживают.